(57)【要約】【課題】有機ＥＬ素子用の保護膜の性能を向上させる。【解決手段】有機ＥＬ素子用の保護膜の製造方法は、（ａ）フレキシブル基板上に、有機ＥＬ素子を形成する工程と、（ｂ）有機ＥＬ素子を覆うように、ＳｉＯＣ膜を含む保護膜を形成する工程と、を有する。そして、ＳｉＯＣ膜は、ＳｉとＣとを有する化合物を原料としたＡＬＤ法を用いて形成され、ＳｉとＣとを有する化合物は、ＳｉとＳｉとの間の主鎖に、少なくとも１つ以上のＣを有し、この主鎖の両端のＳｉには、それぞれアミノ基が結合されている。かかる方法によれば、形成されるＳｉＯ膜中に効果的に炭素（Ｃ）を取り込むことができる。このＳｉＯＣ膜は、水分バリア性を有し、柔軟性を有する。これにより、有機ＥＬ素子を水分から保護できるとともに、曲げ耐性を向上させることができる。また、ＳｉとＳｉとの間の主鎖中のＣの数を調整することで、柔軟度を調整することができる。【選択図】図３
2018160388.tif 000002
【特許請求の範囲】
【請求項１】
（ａ）フレキシブル基板上に、有機ＥＬ素子を形成する工程、
（ｂ）前記有機ＥＬ素子を覆うように、ＳｉＯＣ膜を含む保護膜を形成する工程、
を有し、
前記ＳｉＯＣ膜は、ＳｉとＣとを有する化合物を原料としたＡＬＤ法を用いて形成され、
前記ＳｉとＣとを有する化合物は、
ＳｉとＳｉとの間の主鎖に、少なくとも１つ以上のＣを有し、
前記主鎖の両端のＳｉには、それぞれアミノ基が結合されている、有機ＥＬ素子用の保護膜の形成方法。
【請求項２】
請求項１記載の有機ＥＬ素子用の保護膜の形成方法において、
前記ＳｉとＣとを有する化合物は、酸化剤との反応により、前記ＳｉＯＣ膜を形成する、有機ＥＬ素子用の保護膜の形成方法。
【請求項３】
請求項２記載の有機ＥＬ素子用の保護膜の形成方法において、
前記酸化剤は、酸素ラジカルである、有機ＥＬ素子用の保護膜の形成方法。
【請求項４】
請求項３記載の有機ＥＬ素子用の保護膜の形成方法において、
前記（ｂ）工程は、
前記有機ＥＬ素子が形成された前記フレキシブル基板をチャンバ内に配置した後、
（ｂ１）前記原料を前記チャンバ内へ導入し、前記有機ＥＬ素子の上方に原料分子を吸着させる工程、
（ｂ２）第１パージガスを前記チャンバ内へ導入し、前記原料のうち吸着されていない原料分子を前記第１パージガスとともに前記チャンバ内から除去する工程、
（ｂ３）前記酸素ラジカルを、前記チャンバ内に導入または前記チャンバ内で生成し、前記原料分子と前記酸素ラジカルとの反応物を生成する工程、
（ｂ４）第２パージガスを前記チャンバ内へ導入し、未反応の物質を前記第２パージガスとともに前記チャンバ内から除去する工程、を有する、有機ＥＬ素子用の保護膜の形成方法。
【請求項５】
請求項４記載の有機ＥＬ素子用の保護膜の形成方法において、
前記（ｂ）工程は、２００℃以下で行われる、有機ＥＬ素子用の保護膜の形成方法。
【請求項６】
請求項５記載の有機ＥＬ素子用の保護膜の形成方法において、
前記ＳｉＯＣ膜は、異物を固着する、有機ＥＬ素子用の保護膜の形成方法。
【請求項７】
請求項５記載の有機ＥＬ素子用の保護膜の形成方法において、
前記保護膜は、前記ＳｉＯＣ膜より硬い無機絶縁膜を有し、
前記（ｂ）工程の前または後に、
（ｃ）前記無機絶縁膜を形成する工程、を有する、有機ＥＬ素子用の保護膜の形成方法。
【請求項８】
（ａ）フレキシブル基板上に、有機ＥＬ素子を形成する工程、
（ｂ）前記有機ＥＬ素子を覆うように、ＳｉＯＣ膜を含む保護膜を形成する工程、
を有し、
前記ＳｉＯＣ膜は、ＳｉとＣとを有する化合物を原料としたＡＬＤ法を用いて形成され、
前記ＳｉとＣとを有する化合物は、
ＳｉとＳｉとの間の主鎖に、少なくとも１つ以上のＣを有し、
前記主鎖の両端のＳｉには、それぞれアミノ基が結合されている、表示装置の製造方法。
【請求項９】
請求項８記載の表示装置の製造方法において、
前記ＳｉとＣとを有する化合物は、酸化剤との反応により、前記ＳｉＯＣ膜を形成する、表示装置の製造方法。
【請求項１０】
請求項９記載の表示装置の製造方法において、
前記酸化剤は、酸素ラジカルである、表示装置の製造方法。
【請求項１１】
請求項１０記載の表示装置の製造方法において、
前記（ｂ）工程は、
前記有機ＥＬ素子が形成された前記フレキシブル基板をチャンバ内に配置した後、
（ｂ１）前記原料を前記チャンバ内へ導入し、前記有機ＥＬ素子の上方に原料分子を吸着させる工程、
（ｂ２）第１パージガスを前記チャンバ内へ導入し、前記原料のうち吸着されていない原料分子を前記第１パージガスとともに前記チャンバ内から除去する工程、
（ｂ３）前記酸素ラジカルを、前記チャンバ内に導入または前記チャンバ内で生成し、前記原料分子と前記酸素ラジカルとの反応物を生成する工程、
（ｂ４）第２パージガスを前記チャンバ内へ導入し、前記酸素ラジカルのうち未反応の物質を前記第２パージガスとともに前記チャンバ内から除去する工程、を有する、表示装置の製造方法。
【請求項１２】
請求項１１記載の表示装置の製造方法において、
前記（ｂ３）工程は、２００℃以下で行われる、表示装置の製造方法。
【請求項１３】
請求項１２記載の表示装置の製造方法において、
前記ＳｉＯＣ膜は、異物を固着する、表示装置の製造方法。
【請求項１４】
請求項１２記載の表示装置の製造方法において、
前記保護膜は、前記ＳｉＯＣ膜より硬い無機絶縁膜を有し、
前記（ｂ）工程の前または後に、
（ｃ）前記無機絶縁膜を形成する工程、を有する、表示装置の製造方法。
【請求項１５】
請求項１４記載の表示装置の製造方法において、
前記保護膜は、ＳｉＯＣ膜／無機絶縁膜、無機絶縁膜／ＳｉＯＣ膜、ＳｉＯＣ膜／無機絶縁膜／ＳｉＯＣ膜、および、無機絶縁膜／ＳｉＯＣ膜／無機絶縁膜、から選択されるいずれかの積層膜を有する、表示装置の製造方法。
【請求項１６】
請求項１５記載の表示装置の製造方法において、
前記保護膜を構成する各膜は、前記チャンバ内において連続して成膜される、表示装置の製造方法。
【請求項１７】
請求項１５記載の表示装置の製造方法において、
前記（ｃ）工程の後に、
（ｄ）前記チャンバ内に付着した前記保護膜の除去工程、を有する表示装置の製造方法。
【請求項１８】
請求項１５記載の表示装置の製造方法において、
前記無機絶縁膜は、ＳｉＯ２膜、ＳｉＮ膜、Ａｌ２Ｏ３膜、ＴｉＯ２膜、および、ＺｒＯ２膜から選択される膜である、表示装置の製造方法。
【請求項１９】
フレキシブル基板と、
前記フレキシブル基板上に形成された有機ＥＬ素子と、
前記有機ＥＬ素子を覆うように形成された、ＳｉＯＣ膜を含む保護膜と、
を有する表示装置であって、
前記ＳｉＯＣ膜は、ＳｉとＣとを有する化合物を原料としたＡＬＤ法を用いて形成された膜であり、
前記ＳｉとＣとを有する化合物は、ＳｉとＳｉとの間の主鎖に、少なくとも１つ以上のＣを有し、前記主鎖の両端のＳｉには、それぞれアミノ基が結合されている、表示装置。
【請求項２０】
請求項１９記載の表示装置において、
前記ＳｉＯＣ膜は、前記ＳｉとＣとを有する化合物と、酸素ラジカルとの反応により、形成された膜である、表示装置。
【請求項２１】
請求項２０記載の表示装置において、
前記保護膜は、前記ＳｉＯＣ膜より硬い無機絶縁膜を有する、表示装置。
【請求項２２】
請求項２１記載の表示装置において、
前記保護膜は、ＳｉＯＣ膜／無機絶縁膜、無機絶縁膜／ＳｉＯＣ膜、ＳｉＯＣ膜／無機絶縁膜／ＳｉＯＣ膜、および、無機絶縁膜／ＳｉＯＣ膜／無機絶縁膜、から選択されるいずれかの積層膜を有する、表示装置。
【請求項２３】
請求項２１記載の表示装置において、
前記無機絶縁膜は、ＳｉＯ２膜、ＳｉＮ膜、Ａｌ２Ｏ３膜、ＴｉＯ２膜、および、ＺｒＯ２膜から選択される膜である、表示装置。
【発明の詳細な説明】
【技術分野】
【０００１】
本発明は、有機ＥＬ素子用の保護膜の形成方法、表示装置の製造方法および表示装置に関するものである。
【背景技術】
【０００２】
発光素子として、有機エレクトロルミネッセンス素子（organic electroluminescence device）の開発が進められている。エレクトロルミネッセンスとは、物質に電圧を印加した際の発光現象である。この発光現象を有機物質で生じさせる素子を有機ＥＬ素子（有機エレクトロルミネッセンス素子）と呼ぶ。有機ＥＬ素子は、電流注入型デバイスであり、かつ、ダイオード特性を示すため、有機発光ダイオード（Organic Light Emitting Diode：ＯＬＥＤ）とも呼ばれる。
【０００３】
特開１９９６−０４８３６９号公報（特許文献１）には、透明高分子からなる基材上に、基材との密着性に優れる酸化珪素単独からなる第一層と、引張りや屈曲に対する耐性に優れる炭素を含む酸化珪素からなる第二層と、印刷層や接着剤層との密着性に優れる酸化珪素単独からなる第三層を順次形成する技術が開示されている。そして、この第一層の酸化珪素層は、有機珪素化合物ガスまたはシラン（ＳｉＨ4 ）ガスおよび酸素ガスを主原料ガスとして、ＰＥＣＶＤによって形成された二酸化珪素（ＳｉＯ2 ）層である。
【０００４】
また、国際公開第２００４／０１７３８３号（特許文献２）には、有機シリコン前駆体及びオゾンから酸化シリコン及び／又は酸窒化シリコンを形成するための低温の原子層堆積（ＡＬＤ）プロセスに関する技術が開示されている。そして、有機シリコン前駆体として、Ｒ１及びＲ２が、水素、Ｃ1〜Ｃ6アルキル、Ｃ5〜Ｃ6環状アルキル、ハロゲン、並びに、置換アルキル及び置換環状アルキルから独立に選択され、Ｗが、１、２、３、又は４であり、Ｌが、水素又はハロゲンから選択される式Ｓｉ（ＮＲ１Ｒ２）４−ＷＬＷであることが例示されている。
【先行技術文献】
【特許文献】
【０００５】
【特許文献１】特開１９９６−０４８３６９号公報
【特許文献２】国際公開第２００４／０１７３８３号
【発明の概要】
【発明が解決しようとする課題】
【０００６】
有機ＥＬ素子を用いた表示装置は、情報機器等などに応用され、フレキシブル化が進められている。このような、フレキシブル有機ＥＬディスプレイは、モバイル用としてばかりではなく、大型ディスプレイ用としての利用も期待されている。
【０００７】
このようなフレキシブル化に対応するため、有機ＥＬ素子の保護膜には、水分の侵入を防ぐための水分バリア性と、フレキシブル化に対応した柔軟性を満たすことが求められ、これらの両立を満たす保護膜の開発が望まれる。
【０００８】
その他の課題と新規な特徴は、本明細書の記述および添付図面から明らかになるであろう。
【課題を解決するための手段】
【０００９】
本発明の一実施の形態の有機ＥＬ素子用の保護膜の形成方法は、（ａ）フレキシブル基板上に、有機ＥＬ素子を形成する工程、（ｂ）前記有機ＥＬ素子を覆うように、ＳｉＯＣ膜を含む保護膜を形成する工程、を有する。そして、前記ＳｉＯＣ膜は、ＳｉとＣとを有する化合物を原料としたＡＬＤ法を用いて形成され、前記ＳｉとＣとを有する化合物は、ＳｉとＳｉとの間の主鎖に、少なくとも１つ以上のＣを有し、前記主鎖の両端のＳｉには、それぞれアミノ基が結合されている。
【００１０】
本発明の一実施の形態の表示装置の製造方法は、（ａ）フレキシブル基板上に、有機ＥＬ素子を形成する工程、（ｂ）前記有機ＥＬ素子を覆うように、ＳｉＯＣ膜を含む保護膜を形成する工程、を有する。そして、前記ＳｉＯＣ膜は、ＳｉとＣとを有する化合物を原料としたＡＬＤ法を用いて形成され、前記ＳｉとＣとを有する化合物は、ＳｉとＳｉとの間の主鎖に、少なくとも１つ以上のＣを有し、前記主鎖の両端のＳｉには、それぞれアミノ基が結合されている。
【００１１】
本発明の一実施の形態の表示装置は、フレキシブル基板と、前記フレキシブル基板上に形成された有機ＥＬ素子と、前記有機ＥＬ素子を覆うように形成された、ＳｉＯＣ膜を含む保護膜と、を有する。そして、前記ＳｉＯＣ膜は、ＳｉとＣとを有する化合物を原料としたＡＬＤ法を用いて形成された膜であり、前記ＳｉとＣとを有する化合物は、ＳｉとＳｉとの間の主鎖に、少なくとも１つ以上のＣを有し、前記主鎖の両端のＳｉには、それぞれアミノ基が結合されている。
【発明の効果】
【００１２】
本発明の一実施の形態によれば、有機ＥＬ素子用の保護膜の性能を向上させることができる。
【図面の簡単な説明】
【００１３】
【図１】実施の形態１の有機ＥＬ素子用の保護膜の断面図である。
【図２】実施の形態１の有機ＥＬ素子用の保護膜の原料であるＳｉとＣとを有する化合物の構造を模式的に示す図である。
【図３】ＤＭＳＥの構造とＤＭＳＥを用いたＳｉＯＣ膜の成膜の反応機構を示す図である。
【図４】ＤＭＳＥを用いたＡＬＤ法によるＳｉＯＣ膜の成膜の様子を模式的に示す図である。
【図５】実施の形態２の表示装置の全体構成を示す平面図である。
【図６】表示装置の要部平面図である。
【図７】表示装置の要部断面図である。
【図８】実施の形態２の表示装置の製造工程を示す要部断面図である。
【図９】実施の形態２の表示装置の製造工程を示す要部断面図である。
【図１０】実施の形態２の表示装置の製造工程を示す要部断面図である。
【図１１】実施の形態２の表示装置の製造工程を示す要部断面図である。
【図１２】実施の形態２の表示装置の製造工程を示す要部断面図である。
【図１３】実施の形態２の表示装置の製造工程を示す要部断面図である。
【図１４】ＡＬＤ法による成膜を行うチャンバの構成の一例を示す断面図である。
【図１５】有機ＥＬ形成層上の異物を示す図である。
【図１６】有機ＥＬ形成層上の異物上にＣＶＤ法を用いて保護膜を形成した場合の図である。
【図１７】有機ＥＬ形成層上の異物上にＡＬＤ法を用いて保護膜を形成した場合の図である。
【図１８】実施の形態３の第１例の有機ＥＬ素子用の保護膜の断面図である。
【図１９】実施の形態３の第２例の有機ＥＬ素子用の保護膜の断面図である。
【図２０】実施の形態３の第３例の有機ＥＬ素子用の保護膜の断面図である。
【図２１】実施の形態３の第４例の有機ＥＬ素子用の保護膜の断面図である。
【図２２】ビス(ジメチルアミノ)シランを用いたＡＬＤ法によるＳｉＯ２膜の成膜の様子を模式的に示す図である。
【発明を実施するための形態】
【００１４】
以下、本発明の実施の形態を図面に基づいて詳細に説明する。なお、実施の形態を説明するための全図において、同一の機能を有する部材には同一の符号を付し、その繰り返しの説明は省略する。
【００１５】
（実施の形態１）
図１は、本実施の形態の有機ＥＬ素子用の保護膜の断面図である。図１に示すように、有機ＥＬ素子用の保護膜ＰＲＯは、フレキシブル基板Ｓ上の有機ＥＬ形成層Ｌ上に形成されている。
【００１６】
この保護膜ＰＲＯは、ＡＬＤ（Atomic Layer Deposition：原子層堆積）法で形成されたＳｉＯＣ膜よりなる。このＳｉＯＣ膜は、ＳｉとＣとを有する化合物を原料としたＡＬＤ法を用いて形成された膜である。このように、炭素（Ｃ）を含有する膜を有機膜と言い、ＡＬＤ法により有機膜を形成する方法を有機ＡＬＤ法と言う。そして、上記ＳｉとＣとを有する化合物は、（１）ＳｉとＳｉとの間の主鎖に、少なくとも１つ以上のＣを有し、（２）主鎖の両端のＳｉに、それぞれアミノ基が結合されていると言う２つの特徴を有する。
【００１７】
図２に、本実施の形態の有機ＥＬ素子用の保護膜の原料であるＳｉとＣとを有する化合物の構造を模式的に示す。
【００１８】
図２の式（１）で示されるシリコン化合物の一例として、例えば、１，２−ビス［（ジメチルアミノ）ジメチルシリル］エタン（以下、単に“ＤＭＳＥ”と示す）が挙げられる。
【００１９】
図３は、ＤＭＳＥの構造とＤＭＳＥを用いたＳｉＯＣ膜の成膜の反応機構を示す図である。図３に示すように、（ａ）有機ＥＬ形成層Ｌの表面の−ＯＨと、ＤＭＳＥの一方の端のアミノ基とが反応し、副生成物として、Ｎ（ＣＨ３）２Ｈが生じる（ｂ）。次いで、（ｃ）に示すように、酸化剤である酸素ラジカル（Ｏラジカル）の作用により、ＤＭＳＥの他方の端のアミノ基が、−ＯＨとなる。次いで、この−ＯＨが、他のＤＭＳＥと（ａ）と同様に反応することにより、ＳｉＯＣ膜が成長する（ｄ）。なお、図３において、隣り合う原子間のＳｉ同士が直接、または、他の原子（例えば、ＯやＣ）を介して結合する反応が生じてもよい。また、確率は小さいが、上記原料分子の両端のアミノ基の双方が、有機ＥＬ形成層Ｌの表面の−ＯＨと反応する場合もある。
【００２０】
図４は、ＤＭＳＥを用いたＡＬＤ法によるＳｉＯＣ膜の成膜の様子を模式的に示す図である。
【００２１】
まず、第１ステップ（原料ガス供給ステップ）として、基板が配置されたチャンバ内へ原料ガスであるＤＭＳＥを導入（供給）する。これにより処理対象物である有機ＥＬ形成層Ｌの表面上に、ＤＭＳＥの分子が物理吸着する（図４（ａ））。そして、有機ＥＬ形成層Ｌの表面の−ＯＨと、ＤＭＳＥの一方の端のアミノ基とが反応し、ＮＲ２Ｈ（Ｒ＝ＣＨ３）が離脱し、Ｏ（酸素原子）とＳｉ（シリコン原子）が化学的に結合する（図４（ｂ））。
【００２２】
次に、第２ステップ（パージステップ）として、チャンバ内への原料ガスの導入を停止し、パージガスを導入（供給）する。パージガスとしては、不活性ガスを好適に用いることができるが、窒素ガス（Ｎ２ガス）を用いる場合もあり得る。パージガスを導入することで、有機ＥＬ形成層Ｌの表面の−ＯＨと反応したＤＭＳＥ以外の原料ガスや副生成物ＮＲ２Ｈ（Ｒ＝ＣＨ３）は、パージガスと一緒にチャンバ外に排出される。
【００２３】
次に、第３ステップ（反応ガス供給ステップ）として、反応ガスを、チャンバ内に導入（供給）する。反応ガスとしては、Ｏプラズマを用いることができる。ここでは、Ｏ２ガス（酸素ガス）をチャンバ内に導入し、高周波電力の印加により、Ｏプラズマを生成する。なお、予め、チャンバ外において生成したＯプラズマをチャンバ内に導入（供給）してもよい。このＯプラズマの作用（反応）により、ＤＭＳＥの他方の端のアミノ基が、−ＯＨとなる（図４（ｃ））。言い換えれば、Ｏラジカルとの反応物が生成する。これにより、有機ＥＬ形成層Ｌの表面に、ＳｉＯＣの原子層（第一層１Ｌ）が形成される。なお、Ｏ２ガス（酸素ガス）に代えてＯ３ガス（オゾンガス）や水蒸気（Ｈ２Ｏ）を用いてもよい。但し、低温（例えば、２００℃以下）の成膜においては、Ｏ２ガスによるＯプラズマを用いた方が反応性が良好である。
【００２４】
次に、第４ステップ（パージステップ）として、チャンバ内への反応ガスの導入と、高周波電力の印加を停止し、パージガスをチャンバ内に導入（供給）する。パージガスとしては、不活性ガスを好適に用いることができるが、窒素ガス（Ｎ２ガス）を用いる場合もあり得る。パージガスを導入することで、未反応物質（反応ガスなど）は、パージガスと一緒にチャンバ外に排出される（パージされる）。
【００２５】
次いで、同様にして第１ステップ、第２ステップ、第３ステップおよび第４ステップを行い、ＳｉＯＣの原子層（第二層２Ｌ）が形成される（図４（ｄ））。
【００２６】
このように、第１ステップ、第２ステップ、第３ステップおよび第４ステップを、複数サイクル繰り返すことで、有機ＥＬ形成層Ｌの表面上に、所望の膜厚のＳｉＯＣ膜を形成することができる。例えば、第１ステップ、第２ステップ、第３ステップおよび第４ステップを、３０サイクル繰り返せば、３０層の原子層からなる膜が形成される。
【００２７】
このように、本実施の形態の有機ＥＬ素子用の保護膜の製造方法（形成方法）によれば、ＳｉとＳｉとの間の主鎖に、少なくとも１つ以上のＣを有する原料を用いたので、形成される膜中に効果的に炭素（Ｃ）を取り込み、ＳｉＯＣ膜を形成することができる。このＳｉＯＣ膜は、水分バリア性（耐水性）を有し、柔軟性を有する。これにより、有機ＥＬ素子を水分から保護できるとともに、フレキシブル基板に追随してＳｉＯＣ膜に曲げ応力が加わったとしても、曲げによる亀裂などを防止することができ、曲げ耐性を向上させることができる。
【００２８】
また、ＳｉとＳｉとの間の主鎖中のＣの数を調整することで、柔軟度を調整することができる。例えば、ＳｉとＳｉとの間の主鎖中のＣの数を多くすることで、柔軟性を向上させることができる。
【００２９】
また、本実施の形態の有機ＥＬ素子用の保護膜の製造方法によれば、ＳｉとＳｉとの間の主鎖により、比較的分子長さが長くなるため、１サイクル当たりの原子層の厚さを大きくすることができ、ＳｉＯＣ膜の成膜速度を向上させることができる（図４参照）。
【００３０】
なお、ＳｉとＳｉとの間の主鎖に、−Ｃ−、−Ｃ−Ｃ−、−Ｃ−Ｃ−Ｃ−などの他、ベンゼン環などを含んでもよい。また、−Ｏ−Ｃ−Ｃ−Ｏ−など、炭素と酸素の化合物を含んでもよい。
【００３１】
また、上記フレキシブル基板は、繰り返しの折り曲げも可能であり、ベンダブル（bendable）基板とみなすこともでき、また、折りたたむことも可能であり、フォルダブル（foldable）基板とみなすこともできる。このように、フレキシブル基板には、ベンダブル基板やフォルダブル基板も包括されている。
【００３２】
また、本実施の形態の有機ＥＬ素子用の保護膜は、後述する表示装置や、有機ＥＬ素子を用いた照明などの電子機器に広く適用可能である。
【００３３】
（実施の形態２）
次いで、実施の形態１で説明した保護膜を有する表示装置について以下に詳細に説明する。
【００３４】
＜表示装置の構造＞
本実施の形態の表示装置は、有機ＥＬ素子を利用した有機ＥＬ表示装置（有機エレクトロルミネッセンス表示装置）である。本実施の形態の表示装置を、図面を参照して説明する。
【００３５】
図５は、本実施の形態の表示装置１の全体構成を示す平面図である。
【００３６】
図５に示される表示装置１は、表示部２と、回路部３とを有している。表示部２には、複数の画素がアレイ状に配列されており、画像の表示を可能としている。回路部３には、必要に応じて種々の回路が形成されており、例えば、駆動回路または制御回路などが形成されている。回路部３内の回路は、必要に応じて、表示部２の画素に接続されている。回路部３は、表示装置１の外部に設けることもできる。表示装置１の平面形状は、種々の形状を採用できるが、例えば矩形状である。
【００３７】
図６は、表示装置１の要部平面図であり、図７は、表示装置１の要部断面図である。図６には、表示装置１の表示部２の一部（図５に示される領域４）を拡大して示してある。図７は、例えば、図６のＡ１−Ａ１部に対応している。
【００３８】
表示装置１のベースを構成する基板１１は、絶縁性を有している。また、基板１１は、フレキシブル基板（フィルム基板）であり、可撓性を有している。このため、基板１１は、絶縁性を有するフレキシブル基板、すなわちフレキシブル絶縁基板である。基板１１は、更に透光性を有する場合もあり得る。基板１１として、例えばフィルム状のプラスチック基板（プラスチックフィルム）を用いることができる。基板１１は、図５の表示装置１の平面全体に存在しており、表示装置１の最下層を構成している。このため、基板１１の平面形状は、表示装置１の平面形状とほぼ同じであり、種々の形状を採用できるが、例えば矩形状とすることができる。なお、基板１１の互いに反対側に位置する２つの主面のうち、有機ＥＬ素子が配置される側の主面、すなわち後述のパッシベーション膜１２、電極層１３、有機層１４、電極層１５および保護膜１６を形成する側の主面を、基板１１の上面と称することとする。また、基板１１における上面とは反対側の主面を、基板１１の下面と称することとする。
【００３９】
基板１１の上面上には、パッシベーション膜（パッシベーション層）１２が形成されている。パッシベーション膜１２は、絶縁材料（絶縁膜）からなり、例えば酸化シリコン膜からなる。パッシベーション膜１２は、形成しない場合もあり得るが、形成した方がより好ましい。パッシベーション膜１２は、基板１１の上面のほぼ全体にわたって形成することができる。
【００４０】
パッシベーション膜１２は、基板１１側から有機ＥＬ素子（特に有機層１４）への水分の伝達を防止（遮断）する機能を有している。このため、パッシベーション膜１２は、有機ＥＬ素子の下側の保護膜として機能することができる。一方、後述の保護膜１６は、有機ＥＬ素子の上側の保護膜として機能することができ、上側から有機ＥＬ素子（特に有機層１４）への水分の伝達を防止（遮断）する機能を有している。
【００４１】
基板１１の上面上には、パッシベーション膜１２を介して、有機ＥＬ素子が形成されている。有機ＥＬ素子は、電極層１３と有機層１４と電極層１５とからなる。つまり、基板１１上のパッシベーション膜１２上には、電極層１３と有機層１４と電極層１５とが、下から順に形成（積層）されており、これら電極層１３と有機層１４と電極層１５とにより、有機ＥＬ素子が形成されている。
【００４２】
電極層１３は、下部電極層であり、電極層１５は、上部電極層である。電極層１３は、陽極および陰極のうちの一方を構成し、電極層１５は、陽極および陰極のうちの他方を構成する。すなわち、電極層１３が陽極（陽極層）の場合は、電極層１５は陰極（陰極層）であり、電極層１３が陰極（陰極層）の場合は、電極層１５は陽極（陽極層）である。電極層１３および電極層１５は、それぞれ導電膜からなる。
【００４３】
電極層１３および電極層１５のうちの一方は、反射電極として機能できるように、アルミニウム（Ａｌ）膜などの金属膜により形成することが好ましく、また、電極層１３および電極層１５のうちの他方は、透明電極として機能できるように、ＩＴＯ（インジウムスズオキサイド）などからなる透明導体膜により形成することが好ましい。基板１１の下面側から光を取出す、いわゆるボトムエミッション方式を採用する場合は、電極層１３を透明電極とすることができ、基板１１の上面側から光を取出す、いわゆるトップエミッション方式を採用する場合は、電極層１５を透明電極とすることができる。また、ボトムエミッション方式を採用する場合は、基板１１として透光性を有する透明基板（透明フレキシブル基板）を用いることができる。
【００４４】
基板１１上のパッシベーション膜１２上に電極層１３が形成され、電極層１３上に有機層１４が形成され、有機層１４上に電極層１５が形成されているため、電極層１３と電極層１５との間には、有機層１４が介在している。
【００４５】
有機層１４は、少なくとも有機発光層を含んでいる。有機層１４は、有機発光層以外にも、ホール輸送層、ホール注入層、電子輸送層および電子注入層のうちの任意の層を、必要に応じて更に含むことができる。このため、有機層１４は、例えば、有機発光層の単層構造、ホール輸送層と有機発光層と電子輸送層との積層構造、あるいは、ホール注入層とホール輸送層と有機発光層と電子輸送層と電子注入層との積層構造などを有することができる。
【００４６】
電極層１３は、例えば、Ｘ方向に延在するストライプ状のパターンを有している。すなわち、電極層１３は、Ｘ方向に延在するライン状の電極（電極パターン）１３ａが、Ｙ方向に所定の間隔で複数配列した構成を有している。電極層１５は、例えば、Ｙ方向に延在するストライプ状のパターンを有している。すなわち、電極層１５は、Ｙ方向に延在するライン状の電極（電極パターン）１５ａが、Ｘ方向に所定の間隔で複数配列した構成を有している。つまり、電極層１３は、Ｘ方向に延在するストライプ状の電極群からなり、電極層１５は、Ｙ方向に延在するストライプ状の電極群からなる。ここで、Ｘ方向とＹ方向とは、互いに交差する方向であり、より特定的には、互いに直交する方向である。また、Ｘ方向およびＹ方向は、基板１１の上面に略平行な方向でもある。
【００４７】
電極層１５を構成する各電極１５ａの延在方向はＹ方向であり、電極層１３を構成する各電極１３ａの延在方向はＸ方向であるため、電極１５ａと電極１３ａとは、平面視において互いに交差している。なお、平面視とは、基板１１の上面に略平行な平面で見た場合を言うものとする。電極１５ａと電極１３ａとの各交差部においては、電極１５ａと電極１３ａとで有機層１４が上下に挟まれた構造を有している。このため、電極１５ａと電極１３ａとの各交差部に、電極１３ａと電極１５ａと電極１３ａ，１５ａ間の有機層１４とで構成される有機ＥＬ素子（画素を構成する有機ＥＬ素子）が形成され、その有機ＥＬ素子により画素が形成される。電極１５ａと電極１３ａとの間に所定の電圧が印加されることで、その電極１５ａ，電極１３ａ間に挟まれた部分の有機層１４中の有機発光層が発光することができる。すなわち、各画素を構成する有機ＥＬ素子が発光することができる。電極１５ａが、有機ＥＬ素子の上部電極（陽極または陰極の一方）として機能し、電極１３ａが、有機ＥＬ素子の下部電極（陽極または陰極の他方）として機能する。
【００４８】
なお、有機層１４は、表示部２全体にわたって形成することもできるが、電極層１３と同じパターン（すなわち電極層１３を構成する複数の電極１３ａと同じパターン）として形成することもでき、あるいは、電極層１５と同じパターン（すなわち電極層１５を構成する複数の電極１５ａと同じパターン）として形成することもできる。いずれにしても、電極層１３を構成する複数の電極１３ａと電極層１５を構成する複数の電極１５ａとの各交点には、有機層１４が存在している。
【００４９】
このように、平面視において、表示装置１の表示部２では、平面視において、基板１１上に有機ＥＬ素子（画素）がアレイ状に複数配列した状態になっている。
【００５０】
なお、ここでは、電極層１３，１５がストライプ状のパターンを有している場合について説明した。このため、アレイ状に配列した複数の有機ＥＬ素子（画素）において、Ｘ方向に並んだ有機ＥＬ同士では、下部電極（電極１３ａ）同士が繋がっており、また、Ｙ方向に並んだ有機ＥＬ同士では、上部電極（電極１５ａ）同士が繋がっている。しかしながら、これに限定されず、アレイ状に配列する有機ＥＬ素子の構造は、種々変更可能である。
【００５１】
例えば、アレイ状に配列した複数の有機ＥＬ素子が、上部電極でも下部電極でも互いにつながっておらず、独立に配置されている場合もあり得る。この場合は、各有機ＥＬ素子は、下部電極と有機層と上部電極との積層構造を有する孤立パターンにより形成され、この孤立した有機ＥＬ素子が、アレイ状に複数配列することになる。この場合は、各画素において有機ＥＬ素子に加えてＴＦＴ（薄膜トランジスタ）などのアクティブ素子を設けるとともに、画素同士を必要に応じて配線を介して接続することができる。
【００５２】
基板１１（パッシベーション膜１２）の上面上には、有機ＥＬ素子を覆うように、従って電極層１３と有機層１４と電極層１５とを覆うように、保護膜（保護層）１６が形成されている。本実施の形態では、保護膜１６は、実施の形態１で説明した有機ＡＬＤ法で形成されたＳｉＯＣ膜よりなる（図３、図４参照）。このＳｉＯＣ膜は、前述したように、ＳｉとＣとを有する化合物を原料としたＡＬＤ法を用いて形成された、炭素（Ｃ）を含有する有機膜である。そして、上記ＳｉとＣとを有する化合物は、（１）ＳｉとＳｉとの間の主鎖に、少なくとも１つ以上のＣを有し、（２）主鎖の両端のＳｉに、それぞれアミノ基が結合されている。
【００５３】
表示部２に有機ＥＬ素子がアレイ状に配列している場合は、それらアレイ状に配列した有機ＥＬ素子を覆うように、上記保護膜１６が形成される。このため、保護膜１６は、表示部２全体に形成されていることが好ましく、また、基板１１の上面のほぼ全体上に形成されていることが好ましい。有機ＥＬ素子（電極層１３、有機層１４および電極層１５）を保護膜１６により覆うことで、有機ＥＬ素子（電極層１３、有機層１４および電極層１５）を保護し、また、有機ＥＬ素子への水分の伝達、特に有機層１４への水分の伝達を、保護膜１６によって防止（遮断）することができる。また、保護膜１６は、柔軟性を有するため緩衝材としての機能を有している。例えば、保護膜１６と、その下層の有機ＥＬ形成層（１３、１４、１５等）との間の応力を緩和する。また、保護膜１６と、その上層の樹脂膜１７との間の応力を緩和する。
【００５４】
ここで、電極または配線などの一部を、保護膜１６から露出させる場合には、後述する保護膜１６のパターニング工程により、部分的に保護膜１６を除去し、電極または配線などの一部を露出させる。但し、そのような場合でも、保護膜１６を形成していない領域から、有機層１４は露出しないようにすることが好ましい。
【００５５】
保護膜１６上には、樹脂膜（樹脂層、樹脂絶縁膜、有機絶縁膜）１７が形成されている。樹脂膜１７の材料としては、例えばＰＥＴ（polyethylene terephthalate：ポリエチレンテレフタレート）などを好適に用いることができる。樹脂膜１７は、その形成を省略することもできる。
【００５６】
＜表示装置の製造方法＞
本実施の形態の表示装置１の製造方法について、図面を参照して説明する。図８〜図１３は、本実施の形態の表示装置１の製造工程を示す要部断面図である。なお、ここでは、主として、表示装置１の表示部２の製造工程を説明する。
【００５７】
図８に示されるように、ガラス基板９とフレキシブル基板である基板１１とが貼り合わされた基板１０を用意（準備）する。基板１１は可撓性を有しているが、基板１１がガラス基板９に貼り合わされていることで、基板１１はガラス基板９に固定される。これにより、基板１１上への各種の膜の形成やその膜の加工などが容易になる。なお、基板１１の下面が、ガラス基板９に貼り付けられている。
【００５８】
次に、図９に示されるように、基板１０の上面上に、パッシベーション膜１２を形成する。なお、基板１０の上面は、基板１１の上面と同義である。
【００５９】
パッシベーション膜１２は、スパッタリング法、ＣＶＤ法またはＡＬＤ法などを用いて形成することができる。パッシベーション膜１２は、絶縁材料からなり、例えば酸化シリコン膜からなる。例えば、ＣＶＤ法により形成した酸化シリコン膜を、パッシベーション膜１２として好適に用いることができる。
【００６０】
次に、図１０に示されるように、基板１０の上面上に、すなわちパッシベーション膜１２上に、電極層１３と電極層１３上の有機層１４と有機層１４上の電極層１５とからなる有機ＥＬ素子を形成する。すなわち、パッシベーション膜１２上に、電極層１３と有機層１４と電極層１５とを順に形成する。この工程は、例えば、次のようにして行うことができる。
【００６１】
すなわち、基板１０の上面上に、すなわちパッシベーション膜１２上に、電極層１３を形成する。電極層１３は、例えば、導電膜をパッシベーション膜１２上に形成してから、この導電膜を、フォトリソグラフィ技術およびエッチング技術などを用いてパターニングすることなどにより、形成することができる。それから、電極層１３上に有機層１４を形成する。有機層１４は、例えば、マスクを用いた蒸着法（マスク蒸着法）などにより、形成することができる。それから、有機層１４上に電極層１５を形成する。電極層１５は、例えば、マスクを用いた蒸着法などにより、形成することができる。なお、有機層１４や電極層１５をパターニングにより加工してもよい。
【００６２】
電極層１３と有機層１４と電極層１５とからなる有機ＥＬ素子を形成した後、基板１０の上面上に、すなわち電極層１５上に、保護膜１６を形成する。保護膜１６は、有機ＥＬ素子を覆うように形成される。
【００６３】
保護膜１６は、実施の形態１において説明したように、ＡＬＤ法を用いて形成する。
【００６４】
図１４は、ＡＬＤ法による成膜を行うチャンバ（処理室）２５の構成の一例を示す断面図である。
【００６５】
図１４に示されるように、チャンバ２５内には、処理対象物２７を配置するためのステージ４１と、ステージ４１の上方に配置された上部電極４２とが、配置されている。チャンバ２５の排気部（排気口）４３は、真空ポンプ（図示せず）などに接続されており、チャンバ２５内を所定の圧力に制御できるようになっている。また、チャンバ２５には、チャンバ２５内にガスを導入するためのガス導入部４４と、チャンバ２５内からガスを排出するためのガス排出部４５と、を有している。なお、図１４では、理解を簡単にするために、ガス導入部４４からチャンバ２５内に導入するガスの流れと、ガス排出部４５からチャンバ２５外に排出するガスの流れとを、それぞれ矢印で模式的に示してある。このような構成の装置を用い、実施の形態１において詳細に説明したように、保護膜（ＰＲＯ、１６）を形成する（図３、図４参照）。
【００６６】
また、電極または配線などの一部を、保護膜１６から露出させる必要がある場合は、保護膜１６を形成した後、保護膜１６を、フォトリソグラフィ技術およびエッチング技術などを用いてパターニングすることにより、電極または配線などの一部を露出させることができる。このように、ＳｉＯ２やＳｉＯＣなどのシリコン系の化合物は、ドライエッチングが容易であり、加工性に優れる。これに対し、例えば、酸化アルミニウムなどのAlconeは、ドライエッチングが困難であり、マスクを用いて、保護膜１６を形成しない領域を覆い、マスクで覆われずに露出されていた領域に、保護膜１６として酸化アルミニウム（Alcone）を形成するという方法（マスク蒸着法）を用いる必要があり、加工性が悪い。
【００６７】
有機ＥＬ素子（特に有機層１４）は高温に弱いため、有機層１４の形成後の成膜温度は、有機ＥＬ素子（特に有機層１４）に悪影響を及ぼさないように、比較的低温であることが好ましく、具体的には、３００℃以下であることが好ましく、２００℃以下とすることがより好ましい。例えば、実施の形態１においても説明したとおり、上記保護膜１６の成膜温度は、２００℃以下である。このように、本実施の形態によれば、比較的低い成膜温度でも、水分バリア性および柔軟性を有する保護膜１６を形成することができる。
【００６８】
保護膜１６を形成した後、図１２に示されるように、基板１０の上面上に、すなわち保護膜１６上に、樹脂膜１７を形成する。樹脂膜１７は、例えばＰＥＴなどからなり、スピンコート法（塗布法）などを用いて形成することができる。
【００６９】
その後、図１３に示されるように、基板１１をガラス基板９から引きはがすことにより、基板１１とその上面上の構造体とを、ガラス基板９から分離する。このようにして、表示装置１を製造することができる。
【００７０】
なお、表示装置の製造工程において、前述のチャンバ２５の側壁などに付着した不所望なＳｉＯ２やＳｉＯＣなどのシリコン系の化合物を、クリーニング（除去）してもよい。前述したように、ＳｉＯ２やＳｉＯＣなどのシリコン系の化合物は、ドライエッチングが容易であり、エッチングガスをチャンバ２５内に流すことで、チャンバ２５内のクリーニングが可能となり、チャンバ２５のメンテナンスが容易である。
【００７１】
（応用例）
図１５は、有機ＥＬ形成層Ｌ上の異物３１を示す図である。有機ＥＬ形成層Ｌは、例えば、図１０に示す基板１０とパッシベーション膜１２と電極層１３と有機層１４と電極層１５とを合わせたものと対応する。
【００７２】
図１５に示すように、有機ＥＬ形成層Ｌの表面に異物（パーティクル、粒子）３１が付着する場合がある。このような、異物３１の発生率は、低いことが好ましいが、発生率をゼロとすることは困難である。このため、異物の３１の発生率を抑止しつつ、異物３１が生じた際の不具合を極力回避するための対策が望まれる。このような対策の一つとして、異物を膜により固着する方法がある。
【００７３】
図１６は、有機ＥＬ形成層上の異物上にＣＶＤ法を用いて保護膜を形成した場合の図であり、図１７は、有機ＥＬ形成層上の異物上にＡＬＤ法を用いて保護膜を形成した場合の図である。
【００７４】
図１６に示すように、有機ＥＬ形成層Ｌ上に異物３１が付着した状態で、ＣＶＤ法により保護膜３２を形成した場合には、被覆性が低く、異物３１を固着するように、連続した保護膜３２が形成されない。別の言い方をすれば、異物３１の影となる部分には保護膜３２が形成されない。このような状態においては、異物３１の下部を通して水分が侵入する恐れがある。また、異物３１が脱落しやすく、その後の工程において、異物３１が脱落した場合には、異物３１の大きさに対応する保護膜３２の孔（開口部）が生じることとなり、水分バリア性がさらに悪化する。
【００７５】
これに対し、本実施の形態において説明したように、ＡＬＤ法により保護膜１６を形成した場合においては、図１７に示すように、被覆性が良く、異物３１を強固に固着することができ、水分バリア性を維持することができる。
【００７６】
（実施の形態３）
実施の形態１、２においては、保護膜（ＰＲＯ、１６）が単層膜である場合について説明したが、保護膜を積層膜としてもよい。保護膜を、例えば、ＳｉＯＣ膜／無機絶縁膜、無機絶縁膜／ＳｉＯＣ膜、ＳｉＯＣ膜／無機絶縁膜／ＳｉＯＣ膜、または、無機絶縁膜／ＳｉＯＣ膜／無機絶縁膜としてもよい。以下に、図１８〜図２１を参照しながら、本実施の形態の第１例〜第４例を説明する。
【００７７】
（第１例）
図１８は、本実施の形態の第１例の有機ＥＬ素子用の保護膜（ＳｉＯＣ膜／無機絶縁膜）の断面図である。図１８に示すように、本第１例において、保護膜１６は、ＳｉＯＣ膜（有機絶縁膜、有機ＡＬＤ膜）１６ＳとＳｉＯ２膜（無機絶縁膜、無機ＡＬＤ膜）１６Ｈとの積層膜よりなる。フレキシブル基板Ｓ上の有機ＥＬ形成層Ｌ上に、ＳｉＯＣ膜（有機絶縁膜、有機ＡＬＤ膜）１６Ｓが形成され、その上にＳｉＯ２膜（無機絶縁膜、無機ＡＬＤ膜）１６Ｈが形成されている。前述したように、炭素（Ｃ）を含有する膜を有機膜と言い、ＡＬＤ法により有機膜を形成する方法を有機ＡＬＤ法と言う。これに対し、ＡＬＤ法により無機膜を形成する方法を無機ＡＬＤ法と言う。
【００７８】
ＳｉＯＣ膜１６Ｓは、実施の形態１において説明したように、例えば、１，２−ビス［（ジメチルアミノ）ジメチルシリル］エタンとＯプラズマとを用いた有機ＡＬＤ法により形成することができる。このＳｉＯＣ膜１６Ｓは、水分バリア性を有し、柔軟性を有する。
【００７９】
このように、ＳｉＯＣ膜１６ＳとＳｉＯ２膜１６Ｈとを積層することにより、水分バリア性が向上する。また、ＳｉＯＣ膜１６Ｓは、柔軟性を有するため緩衝材としての機能を有し、例えば、ＳｉＯ２膜１６Ｈと、有機ＥＬ形成層Ｌとの間の応力を緩和する。
【００８０】
例えば、実施の形態１において図４を参照しながら説明した、第１ステップ、第２ステップ、第３ステップおよび第４ステップを複数サイクル繰り返し、ＳｉＯＣ膜１６Ｓを形成した後、ビス(ジメチルアミノ)シランとＯプラズマとを用いた無機ＡＬＤ法によりＳｉＯ２膜１６Ｈを形成する。この際、図１４を参照しながら説明した、チャンバ（処理室）２５を用いて、ＳｉＯＣ膜１６ＳとＳｉＯ２膜１６Ｈとを連続して形成することができる。
【００８１】
例えば、図４を参照しながら説明した、第１〜第４ステップにおいて、原料ガスの１，２−ビス［（ジメチルアミノ）ジメチルシリル］エタンを用いて、ＳｉＯＣ膜１６Ｓを形成した後、原料ガスをビス(ジメチルアミノ)シランに代えて、同様に処理を行い、ＳｉＯ２膜１６Ｈを形成する。図２２は、ビス(ジメチルアミノ)シランを用いたＡＬＤ法によるＳｉＯ２膜の成膜の様子を模式的に示す図である。
【００８２】
まず、第１ステップ（原料ガス供給ステップ）として、基板が配置されたチャンバ内へ原料ガスであるビス(ジメチルアミノ)シランを導入（供給）する。これにより処理対象物である有機ＥＬ形成層Ｌの表面の−ＯＨと、ビス(ジメチルアミノ)シランの一方の端のアミノ基とが化学的に緩く結合する（図２２（ａ））。
【００８３】
次に、第２ステップ（パージステップ）として、チャンバ内への原料ガスの導入を停止し、パージガスを導入（供給）する。パージガスとしては、不活性ガスを好適に用いることができるが、窒素ガス（Ｎ２ガス）を用いる場合もあり得る。パージガスを導入することで、有機ＥＬ形成層Ｌの表面の−ＯＨと化学的に緩く結合したビス(ジメチルアミノ)シラン以外の原料ガスは、パージガスと一緒にチャンバ外に排出される。この第２ステップにおいて、２００℃以下の熱処理により、有機ＥＬ形成層Ｌの表面の−ＯＨと、ビス(ジメチルアミノ)シランの一方の端のアミノ基とが化学的に反応し、ＮＲ２Ｈ（Ｒ＝ＣＨ３）が離脱し、Ｏ（酸素原子）とＳｉ（シリコン原子）が結合する（図２２（ｂ））。
【００８４】
次に、第３ステップ（反応ガス供給ステップ）として、反応ガスを、チャンバ内に導入（供給）する。反応ガスとしては、Ｏプラズマを用いることができる。ここでは、Ｏ２ガス（酸素ガス）をチャンバ内に導入し、高周波電力の印加により、Ｏプラズマを生成する。なお、予め、チャンバ外において生成したＯプラズマをチャンバ内に導入（供給）してもよい。このＯプラズマの作用により、ビス(ジメチルアミノ)シランの他方の端のアミノ基が、−ＯＨとなる（図２２（ｃ））。これにより、有機ＥＬ形成層Ｌの表面に、ＳｉＯの原子層（第一層１Ｌ）が形成される。
【００８５】
次に、第４ステップ（パージステップ）として、チャンバ内への反応ガスの導入と、高周波電力の印加を停止し、パージガスをチャンバ内に導入（供給）する。パージガスとしては、不活性ガスを好適に用いることができるが、窒素ガス（Ｎ２ガス）を用いる場合もあり得る。パージガスを導入することで、未反応物質（反応ガスなど）は、パージガスと一緒にチャンバ外に排出される（パージされる）。
【００８６】
次いで、同様にして第１ステップ、第２ステップ、第３ステップおよび第４ステップを行い、ＳｉＯの原子層（第二層２Ｌ）が形成される（図２２（ｄ））。
【００８７】
このように、第１ステップ、第２ステップ、第３ステップおよび第４ステップを、複数サイクル繰り返すことで、有機ＥＬ形成層Ｌの表面上に、所望の膜厚のＳｉＯＣ膜を形成することができる。例えば、第１ステップ、第２ステップ、第３ステップおよび第４ステップを、３０サイクル繰り返せば、３０層の原子層からなる膜が形成される。
【００８８】
なお、図２２において、隣り合う原子間のＳｉ同士が直接、または、酸素原子を介して結合する反応が生じてもよい。
【００８９】
このように、本実施の形態においては、原料ガスの切り替えにより、柔軟性を有するＳｉＯＣ膜１６Ｓと、緻密なＳｉＯ２膜１６Ｈとの積層膜を形成することができる。
【００９０】
（第２例）
図１９は、本実施の形態の第２例の有機ＥＬ素子用の保護膜（無機絶縁膜／ＳｉＯＣ膜）の断面図である。図１９に示すように、本第２例において、保護膜１６は、ＳｉＯ２膜（無機絶縁膜、無機ＡＬＤ膜）１６Ｈと、ＳｉＯＣ膜（有機絶縁膜、有機ＡＬＤ膜）１６Ｓとの積層膜よりなる。フレキシブル基板Ｓ上の有機ＥＬ形成層Ｌ上に、ＳｉＯ２膜（無機絶縁膜、無機ＡＬＤ膜）１６Ｈが形成され、その上にＳｉＯＣ膜（有機絶縁膜、有機ＡＬＤ膜）１６Ｓが形成されている。
【００９１】
第１例の場合と同様に、ＳｉＯ２膜１６Ｈは、例えば、ビス(ジメチルアミノ)シランとＯプラズマとを用いた無機ＡＬＤ法により形成することができ、ＳｉＯＣ膜１６Ｓは、例えば、１，２−ビス［（ジメチルアミノ）ジメチルシリル］エタンとＯプラズマとを用いた有機ＡＬＤ法により形成することができる。
【００９２】
本応用例においても、ＳｉＯ２膜１６ＨとＳｉＯＣ膜１６Ｓとを積層することにより、水分バリア性が向上する。また、ＳｉＯＣ膜１６Ｓは、柔軟性を有するため緩衝材としての機能を有し、例えば、ＳｉＯ２膜１６Ｈと、樹脂膜１７との間の応力を緩和する。
【００９３】
（第３例）
図２０は、本実施の形態の第３例の有機ＥＬ素子用の保護膜の断面図である。図２０に示すように、本第３例において、保護膜１６は、ＳｉＯＣ膜（有機絶縁膜、有機ＡＬＤ膜）１６ＳとＳｉＯ２膜（無機絶縁膜、無機ＡＬＤ膜）１６ＨとＳｉＯＣ膜（有機絶縁膜、有機ＡＬＤ膜）１６Ｓとの積層膜よりなる。フレキシブル基板Ｓ上の有機ＥＬ形成層Ｌ上に、ＳｉＯＣ膜（有機絶縁膜、有機ＡＬＤ膜）１６Ｓが形成され、その上にＳｉＯ２膜（無機絶縁膜、無機ＡＬＤ膜）１６Ｈが形成され、さらに、その上にＳｉＯＣ膜（有機絶縁膜、有機ＡＬＤ膜）１６Ｓが形成されている。
【００９４】
第１例の場合と同様に、ＳｉＯ２膜１６Ｈは、例えば、ビス(ジメチルアミノ)シランとＯプラズマとを用いた無機ＡＬＤ法により形成することができ、ＳｉＯＣ膜１６Ｓは、例えば、１，２−ビス［（ジメチルアミノ）ジメチルシリル］エタンとＯプラズマとを用いた有機ＡＬＤ法により形成することができる。
【００９５】
本応用例においても、ＳｉＯＣ膜１６ＳとＳｉＯ２膜１６ＨとＳｉＯＣ膜１６Ｓとを積層することにより、水分バリア性が向上する。また、ＳｉＯＣ膜１６Ｓは、柔軟性を有するため緩衝材としての機能を有し、例えば、有機ＥＬ形成層ＬとＳｉＯ２膜１６Ｈとの間の応力を緩和する。また、ＳｉＯ２膜１６Ｈと、樹脂膜１７との間の応力を緩和する。
【００９６】
（第４例）
図２１は、本実施の形態の第４例の有機ＥＬ素子用の保護膜の断面図である。図２１に示すように、本第４例において、保護膜１６は、ＳｉＯ２膜（無機絶縁膜、無機ＡＬＤ膜）１６ＨとＳｉＯＣ膜（有機絶縁膜、有機ＡＬＤ膜）１６ＳとＳｉＯ２膜（無機絶縁膜、無機ＡＬＤ膜）１６Ｈとの積層膜よりなる。フレキシブル基板Ｓ上の有機ＥＬ形成層Ｌ上に、ＳｉＯ２膜（無機絶縁膜、無機ＡＬＤ膜）１６Ｈが形成され、その上にＳｉＯＣ膜（有機絶縁膜、有機ＡＬＤ膜）１６Ｓが形成され、さらに、その上にＳｉＯ２膜（無機絶縁膜、無機ＡＬＤ膜）１６Ｈが形成されている。
【００９７】
第１例の場合と同様に、ＳｉＯ２膜１６Ｈは、例えば、ビス(ジメチルアミノ)シランとＯプラズマとを用いた無機ＡＬＤ法により形成することができ、ＳｉＯＣ膜１６Ｓは、例えば、１，２−ビス［（ジメチルアミノ）ジメチルシリル］エタンとＯプラズマとを用いた有機ＡＬＤ法により形成することができる。
【００９８】
本応用例においても、ＳｉＯ２膜１６ＨとＳｉＯＣ膜１６ＳとＳｉＯ２膜１６Ｈとを積層することにより、水分バリア性が向上する。また、ＳｉＯＣ膜１６Ｓは、柔軟性を有するため緩衝材としての機能を有し、例えば、ＳｉＯ２膜１６Ｈ間の応力を緩和する。
【００９９】
（他の例）
上記第１例〜第４例においては、無機絶縁膜としてＳｉＯ２膜を例示したが、ＳｉＯＣ膜と他の無機絶縁膜との積層膜を保護膜としてもよい。無機絶縁膜としては、ＳｉＯ２膜の他、ＳｉＮ膜、Ａｌ２Ｏ３膜、ＴｉＯ２膜、ＺｒＯ２膜などを用いることができる。これらの膜は、ＡＬＤ法での成膜が可能である。また、これらの膜のうち、ＳｉＯ２膜やＳｉＮ膜は、ドライエッチングが可能であり、保護膜の加工性が良く、チャンバのクリーニングも容易である。
【０１００】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【符号の説明】
【０１０１】
１  表示装置
１Ｌ  第一層
２  表示部
２Ｌ  第二層
３  回路部
４  領域
９  ガラス基板
１０  基板
１１  基板
１２  パッシベーション膜
１３  電極層
１３ａ  電極
１４  有機層
１５  電極層
１５ａ  電極
１６  保護膜
１６Ｈ  ＳｉＯ２膜
１６Ｓ  ＳｉＯＣ膜
１７  樹脂膜
２５  チャンバ
２７  処理対象物
３１  異物
３２  保護膜
４１  ステージ
４２  上部電極
４３  排気部（排気口）
４４  ガス導入部
４５  ガス排出部
Ｌ  有機ＥＬ形成層
ＰＲＯ  保護膜
Ｓ  フレキシブル基板
【図１】
2018160388.tif 000003
【図２】
2018160388.tif 000004
【図３】
2018160388.tif 000005
【図４】
2018160388.tif 000006
【図５】
2018160388.tif 000007
【図６】
2018160388.tif 000008
【図７】
2018160388.tif 000009
【図８】
2018160388.tif 000010
【図９】
2018160388.tif 000011
【図１０】
2018160388.tif 000012
【図１１】
2018160388.tif 000013
【図１２】
2018160388.tif 000014
【図１３】
2018160388.tif 000015
【図１４】
2018160388.tif 000016
【図１５】
2018160388.tif 000017
【図１６】
2018160388.tif 000018
【図１７】
2018160388.tif 000019
【図１８】
2018160388.tif 000020
【図１９】
2018160388.tif 000021
【図２０】
2018160388.tif 000022
【図２１】
2018160388.tif 000023
【図２２】
2018160388.tif 000024